(57)【要約】  一般式（Ｉ）の化合物、それらの製造方法、並びに有機基材を染色する及び／又は印刷するためのそれらの使用。2007538129.tif 000020
2007538129.tif 000002
【特許請求の範囲】
【請求項１】
一般式（Ｉ）
【化１】
2007538129.tif 000017
〔ここで、
Ｒ1、Ｒ′1、Ｒ2及びＲ′2は、独立して水素、非分枝状Ｃ1~6アルキル若しくは分枝状Ｃ3~6アルキル、非分枝状Ｃ1~6アルコキシ若しくは分枝状Ｃ3~6アルコキシ、ハロゲン、又は非分枝状Ｃ1~6アルキル基を有する−ＮＨＣＯ−（Ｃ1~6アルキル）若しくは分枝状Ｃ3~6アルキル基を有する−ＮＨＣＯ−（Ｃ3~6アルキル）であり、
Ｒ3及びＲ′3は、独立して非分枝状Ｃ1~6アルキル又は分枝状Ｃ3~6アルキルであり、
Ｒ4及びＲ′4は、独立して非分枝状Ｃ1~6アルキレン若しくは分枝状Ｃ3~6アルキレン、又はアリーレン若しくは−ＣＨ2−アリーレン（非分枝状Ｃ1~6アルキル若しくは分枝状Ｃ3~6アルキル、−ＯＨ、−ＣＮ又は更なる−ＳＯ3Ｈ基により置換されているか、又は置換されていない。）であり、そして
Ｘは、ブリッジ又は直接結合である〕
の化合物。
【請求項２】
Ｒ1、Ｒ′1、Ｒ2及びＲ′2が、独立して水素、非分枝状Ｃ1~4アルキル若しくは分枝状Ｃ3~4アルキル、非分枝状Ｃ1~4アルコキシ若しくは分枝状Ｃ3~4アルコキシ、ハロゲン、又は非分枝状Ｃ1~4アルキル基を有する−ＮＨＣＯ−（Ｃ1~4アルキル）若しくは分枝状Ｃ3~4アルキル基を有する−ＮＨＣＯ−（Ｃ3~4アルキル）であり、
Ｒ3及びＲ′3が、独立して非分枝状Ｃ1~4アルキル又は分枝状Ｃ3~4アルキルであり、
Ｒ4及びＲ′4が、独立してアリーレン又は−ＣＨ2−アリーレン（非分枝状Ｃ1~6アルキル若しくは分枝状Ｃ3~6アルキル、−ＯＨ、−ＣＮ又は更なる−ＳＯ3Ｈ基により置換されているか、又は置換されていない。）であり、そして
Ｘが、ブリッジ又は直接結合である
ことを特徴とする、請求項１に記載の化合物。
【請求項３】
Ｒ1、Ｒ′1、Ｒ2及びＲ′2が、独立して水素、メチル、エチル、メトキシ、エトキシ、ハロゲン又はアシルアミノであり、
Ｒ3及びＲ′3が、独立してメチル又はエチルであり、
Ｒ4及びＲ′4が、独立してアリーレン又は−ＣＨ2−アリーレン（非分枝状Ｃ1~6アルキル若しくは分枝状Ｃ3~6アルキル、−ＯＨ、−ＣＮ又は更なる−ＳＯ3Ｈ基により置換されているか、又は置換されていない。）であり、そして
Ｘが、ブリッジ又は直接結合である
ことを特徴とする、請求項２に記載の化合物。
【請求項４】
Ｘが直接結合、又は式−（ＣＨ2）y−（ここで、ｙは１、２、３、４、５又は６である）若しくは分枝状Ｃ3~6アルキレン（−ＯＨ又は−ＣＮにより更に置換され得る）のブリッジであり、あるいは−ＣＨ＝ＣＨ−、Ｃ3~6アルキレン、フェニレン、ナフチレン、又は５員若しくは６員環（１又は２個のヘテロ原子特にＮ、Ｓ又はＯも含有し得る）であり、あるいは−ＮＨ−（Ｃ1~6）−アルキレン−ＮＨ−、−ＮＨ−アリーレン−ＮＨ−、−ＮＨ−Ｃ（Ｏ）−、−ＮＨ−Ｃ（Ｏ）−ＮＨ−、−ＮＨ−Ｃ（Ｏ）−Ａ−Ｃ（Ｏ）−ＮＨ−、ＣＯ、ＳＯ2、ＮＨ又はヘテロ原子であり、そしてＡが式−（ＣＨ2）y−（ここで、ｙは１、２、３、４、５又は６である）の基又は分枝状Ｃ3~6アルキル（−ＯＨ又は−ＣＮにより置換され得る）であり、あるいは−ＣＨ＝ＣＨ−、Ｃ3~6アルキレン、フェニレン、ナフチレン、又は５員若しくは６員環（１又は２個のヘテロ原子特にＮ、Ｓ又はＯも含有し得る）であることを特徴とする、請求項１〜３のいずれか一項に記載の化合物。
【請求項５】
請求項１に記載の式（Ｉ）の化合物を製造する方法において、式（ＩＩ）
【化２】
2007538129.tif 000018
の化合物をジアゾ化し、そして２当量の式（ＩＩＩ）
【化３】
2007538129.tif 000019
の化合物上にカップリングする（ここで、置換基は各々上記に定義されたとおりである）
ことを特徴とする方法。
【請求項６】
有機基材を染色する及び／又は印刷するための、請求項１に記載の式（Ｉ）の化合物の使用。
【請求項７】
羊毛、絹及び合成ポリアミドを染色する及び／又は印刷するための、請求項１に記載の式（Ｉ）の化合物の使用。
【請求項８】
インクジェット法用の印刷インキを製造するための、請求項１に記載の式（Ｉ）の化合物の使用。
【発明の詳細な説明】
【技術分野】
【０００１】
本発明は、新規酸性染料、それらの製造方法及び有機基材を染色するためのそれらの使用に関する。
【０００２】
ベンゾチアゾールをベースとした橋架け染料は知られている。けれども、改善性質を有する橋架けベンゾチアゾール染料に対する要求が存続している。
【０００３】
本発明は、一般式（Ｉ）
【化１】
2007538129.tif 000003
〔ここで、
Ｒ1、Ｒ′1、Ｒ2及びＲ′2は、独立して水素、非分枝状Ｃ1~6アルキル若しくは分枝状Ｃ3~6アルキル、非分枝状Ｃ1~6アルコキシ若しくは分枝状Ｃ3~6アルコキシ、ハロゲン、又は非分枝状Ｃ1~6アルキル基を有する−ＮＨＣＯ−（Ｃ1~6アルキル）若しくは分枝状Ｃ3~6アルキル基を有する−ＮＨＣＯ−（Ｃ3~6アルキル）であり、
Ｒ3及びＲ′3は、独立して非分枝状Ｃ1~6アルキル又は分枝状Ｃ3~6アルキルであり、
Ｒ4及びＲ′4は、独立して非分枝状Ｃ1~6アルキレン若しくは分枝状Ｃ3~6アルキレン、又はアリーレン若しくは−ＣＨ2−アリーレン（随意に非分枝状Ｃ1~6アルキル若しくは分枝状Ｃ3~6アルキル、−ＯＨ、−ＣＮ又は更なる−ＳＯ3Ｈ基により置換されている）であり、そして
Ｘは、任意のブリッジ又は直接結合である〕
の化合物を提供する。
【０００４】
式（Ｉ）の好ましい化合物において、Ｘは直接結合、又は式−（ＣＨ2）y−（ここで、ｙは１、２、３、４、５又は６である）若しくは分枝状Ｃ3~6アルキレン（−ＯＨ又は−ＣＮにより更に置換され得る）のブリッジであり、あるいはブリッジＸは−ＣＨ＝ＣＨ−、Ｃ3~6アルキレン、フェニレン、ナフチレン、又は５員若しくは６員環（１又は２個のヘテロ原子も含有し得る）であり、あるいはＸはＮ、Ｓ若しくはＯ又は−ＮＨ−（Ｃ1~6）−アルキレン−ＮＨ−、−ＮＨ−アリーレン−ＮＨ−、−ＮＨ−Ｃ（Ｏ）−、−ＮＨ−Ｃ（Ｏ）−ＮＨ−、−ＮＨ−Ｃ（Ｏ）−Ａ−Ｃ（Ｏ）−ＮＨ−、ＣＯ、ＳＯ2、ＮＨ若しくはヘテロ原子のブリッジであり、あるいはＸはブリッジＣ（ここで、この炭素原子Ｃは５又は６員脂肪族環（置換されていないかあるいは非分枝状Ｃ1~6アルキル若しくは分枝状Ｃ3~6アルキル、非分枝状Ｃ1~6アルコキシ若しくは分枝状Ｃ3~6アルコキシ、−ＯＨ又は−ＣＮにより更に置換されている）の環員である）である。
【０００５】
−ＮＨ−Ｃ（Ｏ）−Ａ−Ｃ（Ｏ）−ＮＨ−中のＡは、式−（ＣＨ2）y−（ここで、ｙは１、２、３、４、５又は６である）の基又は分枝状Ｃ3~6アルキレン（−ＯＨ又は−ＣＮにより置換され得る）であり、あるいは−ＣＨ＝ＣＨ−、フェニレン、ナフチレン、又は５員若しくは６員環（１又は２個のヘテロ原子特にＮ、Ｓ又はＯも含有し得る）である。
【０００６】
更なる好ましい化合物において、ブリッジＸは、式−（ＣＨ2）y′−（ここで、ｙ′は１、２、３又は４である）（特に−ＣＨ2−又は−ＣＨ2ＣＨ2−）若しくは分枝状Ｃ3~4アルキル（特に−Ｃ（ＣＨ3）2−）、ＣＯ、ＳＯ2、ＮＨ又は−ＮＨ−Ｃ（Ｏ）−ＮＨ−のブリッジである。更なる好ましい化合物において、ブリッジＸは、Ｓ又はＯの群から選択されたヘテロ原子である。特に好ましい化合物において、ブリッジＸは、−ＣＨ2−又は−ＣＨ2ＣＨ2−である。
【０００７】
更なる好ましい化合物において、ブリッジＸは、式
【化２】
2007538129.tif 000004
〔ここで、ｚは独立して５又は６であり、そして星印は染料のベンゾチアゾール部分への結合点を定める〕
のブリッジである。好ましくは、Ｘは橋架けシクロヘキシル部分
【化３】
2007538129.tif 000005
〔ここで、星印は染料のベンゾチアゾール部分への結合点を定める〕
である。
【０００８】
式（Ｉ）の好ましい化合物において、
Ｒ1、Ｒ′1、Ｒ2及びＲ′2は、独立して水素、非分枝状Ｃ1~4アルキル若しくは分枝状Ｃ3~4アルキル、非分枝状Ｃ1~4アルコキシ若しくは分枝状Ｃ3~4アルコキシ、ハロゲン、又は非分枝状Ｃ1~4アルキル基を有する−ＮＨＣＯ−（Ｃ1~4アルキル）若しくは分枝状Ｃ3~4アルキル基を有する−ＮＨＣＯ−（Ｃ3~4アルキル）であり、
Ｒ3及びＲ′3は、独立して非分枝状Ｃ1~4アルキル又は分枝状Ｃ3~4アルキルであり、
Ｒ4及びＲ′4は、独立してアリーレン又は−ＣＨ2−アリーレン（随意に非分枝状Ｃ1~6アルキル若しくは分枝状Ｃ3~6アルキル、−ＯＨ、−ＣＮ又は更なる−ＳＯ3Ｈ基により置換されている）であり、そして
Ｘは、任意のブリッジ又は直接結合である。
【０００９】
式（Ｉ）の一層好ましい化合物において、
Ｒ1、Ｒ′1、Ｒ2及びＲ′2は、独立して水素、メチル、エチル、メトキシ、エトキシ、ハロゲン又はアシルアミノであり、
Ｒ3及びＲ′3は、独立してメチル又はエチルであり、
Ｒ4及びＲ′4は、独立してアリーレン又は−ＣＨ2−アリーレン（随意に非分枝状Ｃ1~6アルキル若しくは分枝状Ｃ3~6アルキル、−ＯＨ、−ＣＮ又は更なる−ＳＯ3Ｈ基により置換されている）であり、そして
Ｘは、任意のブリッジ又は直接結合である。
【００１０】
非常に特に好ましいものは、
Ｒ1、Ｒ′1、Ｒ2及びＲ′2が、独立して水素、メチル、エチル、メトキシ、エトキシ、ハロゲン又はアシルアミノであり、
Ｒ3及びＲ′3が各々、エチルであり、
Ｒ4及びＲ′4が、独立してベンジレン（随意に非分枝状Ｃ1~6アルキル若しくは分枝状Ｃ3~6アルキル、−ＯＨ、−ＣＮ又は更なる−ＳＯ3Ｈ基により置換されている）であり、そして
Ｘが、任意のブリッジ又は直接結合である
式（Ｉ）の化合物である。
【００１１】
非常に特に好ましいものは、更に、Ｒ4及びＲ′4が−ＣＨ2−フェニレン基（更には置換されていない）である式（Ｉ）の化合物である。基−Ｒ4−ＳＯ4Ｈ及び−Ｒ′4−ＳＯ4Ｈが
【化４】
2007538129.tif 000006
であることが非常に特に好ましい。
【００１２】
分枝状Ｃ3~6アルキル基又は非分枝状Ｃ1~6アルキル基は、ヒドロキシル基又はシアノ基で更に置換され得る。好ましくは、アルキル基は更には置換されていない。
【００１３】
本発明はまた、式（Ｉ）の化合物を製造する方法を提供する。本発明の式（Ｉ）の化合物は、慣用の方法にて慣用の条件下で製造され得る。
【００１４】
本発明の方法において、式（ＩＩ）
【化５】
2007538129.tif 000007
の化合物（文献から知られているか又はBull. Soc. Chim.，仏国，１９７４，６４１〜６４８によってのように合成される）が慣用的にジアゾ化され、そして２当量の式（ＩＩＩ）
【化６】
2007538129.tif 000008
の化合物上にカップリングされる（ここで、置換基は各々上記に定義されたとおりである）。ジアミンは０〜１０℃まで又は好ましくは０〜５℃まで冷却され、そしてニトロシル硫酸の添加によりジアゾ化される。その後、ジアゾ化アミンは、化合物（ＩＩＩ）と好ましくは水溶液にて反応される。
【００１５】
式（Ｉ）の染料は、公知の方法によってのように、たとえばアルカリ金属塩での塩析、濾過及び乾燥（適切ならば、高められた温度にて減圧下で）により、反応媒質から単離され得る。
【００１６】
反応及び／又は単離条件に依存して、式（Ｉ）の染料は、遊離酸として、塩として又は混合塩として（たとえば、アルカリ金属イオンたとえばナトリウムイオン又はアンモニウムイオン又はアルキルアンモニウムカチオンたとえばモノ、ジ若しくはトリ−メチル若しくは−エチルアンモニウムカチオンから選択された１種又はそれ以上のカチオンを含有する）得られ得る。染料は、慣用の技法により、遊離酸から塩に若しくは混合塩に若しくはその逆に、又はある塩の形態から別の塩の形態に転換され得る。所望されるならば、染料はダイアフィルトレーションにより更に精製され得、しかしてその場合において不所望塩類及び合成副生成物は粗製アニオン性染料から分離される。ダイアフィルトレーションにおいて、粗製染料は適用圧下で半透膜に押し通されて、塩類及び合成副生成物が除去され並びに水が部分的に除去される。
【００１７】
式（Ｉ）の染料及びそれらの塩は、天然又は合成ポリアミドから成る繊維材料を赤色からバイオレット色の色合いにて染色する又は印刷するために特に適している。式（Ｉ）の染料及びそれらの塩は、インクジェット印刷インキを製造するために及びこれらのインクジェット印刷インキを用いて天然又は合成ポリアミド又はセルロース（たとえば紙）から成る繊維材料に印刷するために適している。
【００１８】
従って、本発明は、別の側面から、天然又は合成ポリアミドから成る繊維材料を染色する及び／又は印刷するための式（Ｉ）の染料、それらの塩及び混合物の使用を提供する。更なる側面は、インクジェット印刷インキの製造及び天然又は合成ポリアミドから成る繊維材料に印刷するためのそれらの使用である。
【００１９】
染色は公知の方法によってのように行われ、しかしてたとえばUllmanns Encyklopaedie der technischen Chemie，第４版，１９８２，第２２巻，第６５８〜６７３頁に又はM.Peter及びH.K.Rouetteによる著書，Grundlagen der Textilveredlung，第１３版，１９８９，第５３５〜５５６頁及び第５６６〜５７４頁に記載された染色方法が参照される。好ましいものは、３０から１４０℃の温度にて一層好ましくは８０から１２０℃の温度にてそして最も好ましくは８０から１００℃の温度にて及び３：１から４０：１の範囲の液比にての吸尽法での染色である。
【００２０】
染色されるべき基材は、たとえば糸、織布、ループ形成編布（「メリヤス編布」）又はカーペットの形態で存在し得る。繊細な基材（それらの例はラムズウール、カシミア、アルパカ及びモヘアである）に関して、フルファッションの染色物が永続的に可能でさえある。本発明の染料は、極細デニール繊維（マイクロファイバー）を染色するために特に有用である。
【００２１】
本発明による染料及びそれらの塩は、公知の酸性染料と高度に相容性である。従って、式（Ｉ）の染料、それらの塩又は混合物は、染色若しくは印刷方法において単独で、又はそうでなければ同じクラスの他の酸性染料と一緒にすなわち匹敵し得る染色特性（たとえば堅牢性及び染浴からの基材上への吸尽率のような）を有する酸性染料と一緒に組合わせ色合いの染色又は印刷用組成物中の成分として用いられ得る。本発明の染料は、特に、適当な発色団を有する或る他の染料と一緒に用いられ得る。これらの染料が組合わせ色合いの染色又は印刷用組成物中に存在する比率は、得られるべき色相により決められる。
【００２２】
上記に記述されたとおりの式（Ｉ）の新規染料は、天然及び合成ポリアミドすなわち羊毛、絹及びすべてのナイロンタイプを染色するために非常に有用であり、しかしてそれらの各々に関して、高い堅牢度レベル特に良好な光堅牢度及び良好な湿潤堅牢度（洗濯、アルカリ性の汗）を有する染色物が得られる。式（Ｉ）の染料及びそれらの塩は、高い吸尽率を有する。ビルドアップするべき式（Ｉ）の染料及びそれらの塩の能力もまた非常に良好である。同定された基材に関してのオン・トーン染色物は、顕著な品質を有する。すべての染色物は、更に、人工光下で一定の色相を有する。更に、デカタイジング及び煮沸に対する堅牢度は良好である。
【００２３】
本新規染料の一つの決定的な利点は、それらが金属不含であり且つ非常に均一な染色物をもたらすことである。
【００２４】
本発明による化合物は、個々の染料として、又はそうでなければそれらの良好な相容性の故に、匹敵し得る染色特性（たとえば全般的堅牢度、吸尽値、等に関して）を有する同じクラスの他の染料と共に組合わせ要素として用いられ得る。得られた組合わせ色合いの染色物は、個々の染料でもっての染色物と同様な堅牢度を有する。
【００２５】
式（Ｉ）の本発明の染料はまた、三色染色又は印刷における赤色成分として用いられ得る。三色染色又は印刷は、たとえば連続法、吸尽法、泡染色法及びインクジェット法のような、すべての慣用及び公知の染色及び印刷方法を利用し得る。
【００２６】
本発明の方法において用いられる三色染料混合物中の個々の染料成分の組成は、所望色相に依存する。たとえば、茶色色相は、好ましくは、５５〜６５重量％の黄色成分、２０〜３０重量％の本発明の赤色成分及び１０〜２０重量％の青色成分を利用する。
【００２７】
上記に記載されたとおりの黄色成分は、単一成分から又は式（Ｉ）に一致する異なる赤色の個々の成分の混合物から成り得る。好ましいものは、２種及び３種の組合わせである。式（ＩＩＩ）のまさに１種の赤色成分から成る赤色の個々の成分が用いられることになっている場合、それは三色染料混合物の５０重量％より多くを占めるべきでない。
【００２８】
特に好ましい青色及び／又は黄色成分は、国際公開第２００２／４６３１８号パンフレットに記載されている。
【００２９】
次の例において、部及び百分率は重量によるそして温度は摂氏度にて報告されている。
【００３０】
製造実施例１
３１．２部の構造
【化７】
2007538129.tif 000009
のジアミンを、５００部の８５％リン酸及び２００部の酢酸中に５０℃にて懸濁する。
【００３１】
この懸濁液を０〜５℃まで冷却し、そして６７部の４０％ニトロシル硫酸の添加によりジアゾ化する。１時間後、過剰の亜硝酸塩を尿素で破壊する。
【００３２】
６１．２部のＮ−エチル−Ｎ−ベンジルアミノベンゼン−３′−スルホン酸を、５００部の水及び３０％苛性ソーダ中にｐＨ９にて溶解する。３００部の氷を添加して０℃まで冷却した後、ジアゾ化合物を５℃以下にて１時間かけて計量供給する。得られた染料懸濁液を７０℃に加熱し、そして濾別する。
【００３３】
残留物を１５００部の水中に７０℃にて、ｐＨ１０における苛性ソーダで溶解する。染料を５０部の塩化ナトリウム及び２０００部のアルコールの添加により再沈殿させ、そして濾過する。それは構造
【化８】
2007538129.tif 000010
に一致し、そしてポリアミド及び羊毛を高いビルドアップ能でもって赤色色相にて染色する。染色物は、優秀な湿潤堅牢度及び良好な光堅牢度を有する。λmax（ジメチルホルムアミド：水１：１（重量／重量）＋０．２重量％酢酸アンモニウム）：５３６ｎｍ。
【００３４】
次の染料は、製造実施例１と同様に製造され得る（λmaxは、１：１の比率（重量／重量）のジメチルホルムアミドと水＋０．２重量％酢酸アンモニウム（ジメチルホルムアミド：水１：１ｗ／ｗ＋０．２ｗｔ％酢酸アンモニウム）中で測定された）。
【化９】
2007538129.tif 000011
【００３５】
【表１】
2007538129.tif 000012
【表２】
2007538129.tif 000013
【表３】
2007538129.tif 000014
【００３６】
Ｃ（ＣＨ2）6は、橋架けシクロヘキシル部分
【化１０】
2007538129.tif 000015
〔ここで、星印は染料のベンゾチアゾール部分への結合点を定める〕
を意味する。
【００３７】
使用実施例Ａ
２０００部の水、１部の弱カチオン活性均染剤（エトキシル化アミノプロピル脂肪酸アミドをベースとしそして染料に対する親和性を有する）、０．２５部の製造実施例１の染料から成り且つ１〜２部の４０％酢酸でｐＨ５に調整された４０℃における染浴に、１００部のナイロン−６布を入れる。４０℃にて１０分後、染浴を分当たり１℃の割合にて９８℃に加熱し、そして次いで煮沸状態にて４５〜６０分間放置にする。その後、それを１５分かけて７０℃まで冷却する。染色物を浴から取り出し、熱水及び次いで冷水ですすぎ、そして乾燥する。得られた結果は、良好な光及び湿潤堅牢度を有する赤色ポリアミド染色物である。
【００３８】
使用実施例Ｂ
２０００部の水、１部の弱カチオン活性均染剤（エトキシル化アミノプロピル脂肪酸アミドをベースとしそして染料に対する親和性を有する）、０．３部の製造実施例１の染料から成り且つ１〜２部の４０％酢酸でｐＨ５．５に調整された４０℃における染浴に、１００部のナイロン−６，６布を入れる。４０℃にて１０分後、染浴を分当たり１．５℃の割合にて１２０℃に加熱し、そして次いでこの温度にて１５〜２５分間放置する。その後、それを２５分かけて７０℃まで冷却する。染色物を染浴から取り出し、熱水及び次いで冷水ですすぎ、そして乾燥する。得られた結果は、良好な均染度を有し且つ良好な光及び湿潤堅牢度を有する赤色ポリアミド染色物である。
【００３９】
使用実施例Ｃ
４０００部の水、１部の弱両性均染剤（硫酸化エトキシル化脂肪酸アミドをベースとしそして染料に対する親和性を有する）、０．４部の製造実施例１の染料から成り且つ１〜２部の４０％酢酸でｐＨ５に調整された４０℃における染浴に、１００部の羊毛布を入れる。４０℃にて１０分後、染浴を分当たり１℃の割合にて煮沸まで加熱し、そして次いで煮沸状態にて４０〜６０分間放置する。その後、それを２０分かけて７０℃まで冷却する。染色物を浴から取り出し、熱水及び次いで冷水ですすぎ、そして乾燥する。得られた結果は、良好な光及び湿潤堅牢度を有する赤色羊毛染色物である。
【００４０】
使用実施例Ｄ
１００部のナイロン−６織物素材を、
４０部の製造実施例１の染料、
１００部の尿素、
２０部のブチルジグリコールをベースとした非イオン性可溶化剤、
１５〜２０部の酢酸（ｐＨを４に調整するため）
１０部の弱カチオン活性均染剤（エトキシル化アミノプロピル脂肪酸アミドをベースとしそして染料に対する親和性を有する）、及び
８１０〜８１５部の水（補充して１０００部のパジング液にするため）
から成る５０℃の液でパッドする。
【００４１】
かくして含浸された素材を巻き上げ、そして固着のために水蒸気処理室中に８５〜９８℃にて飽和水蒸気条件下で３〜６時間滞留させる。次いで、染色物を熱水及び冷水ですすぎ、そして乾燥する。得られた結果は、この１巻きにおいて良好な均染度、並びに良好な光及び湿潤堅牢度を有する赤色ナイロン染色物である。
【００４２】
使用実施例Ｅ
ナイロン６で構成され且つ合成基布を有する織物カットパイルシート素材を、１０００部当たり
１部の製造実施例１の染料
４部のイナゴマメ粉エーテルをベースとした商業的に入手できる増粘剤
２部の非イオン性の高級アルキルフェノールのエチレンオキシド付加物
１部の６０％酢酸
を含有する液でパッドする。
【００４３】
この後、１０００部当たり次の成分すなわち
２０部の商業的に入手できるアルコキシル化脂肪族アルキルアミン（生成物を置換する）
２０部のイナゴマメ粉エーテルをベースとした商業的に入手できる増粘剤
を含有するペーストで印刷する。
【００４４】
この印刷物を１００℃にて飽和水蒸気中で６分間固着し、すすぎ、そして乾燥する。得られた結果は、赤と白のパターンを有する均一に着色されたカバー素材である。
【００４５】
使用実施例Ｆ
２０００部の水、１部の弱カチオン活性均染剤（エトキシル化アミノプロピル脂肪酸アミドをベースとしそして染料に対する親和性を有する）、０．２部の製造実施例１の染料、１．５部のＣ．Ｉ．アシッドイエロー２３６の商業的に入手できる調製物（ナイロサンイエロー（Nylosan Yellow）Ｆ−Ｌ）及び０．５部の国際公開第９９／５１６８１号パンフレット又は欧州特許第１０６６３４０号明細書の例４６の青色染料すなわち
【化１１】
2007538129.tif 000016
（国際公開第９９／５１６８１号パンフレット又は欧州特許第１０６６３４０号明細書の例４６）
から成り且つ１〜２部の４０％酢酸でｐＨ５に調整された４０℃における染浴に、１００部のナイロン−６，６織布を入れる。４０℃にて１０分後、染浴を分当たり１℃の割合にて９８℃に加熱し、そして次いで煮沸状態にて４５から６０分間放置する。この後、１５分かけて７０℃まで冷却する。染色物を浴から取り出し、熱水及び次いで冷水ですすぎ、そして乾燥する。得られた結果は、良好な光及び湿潤堅牢度を有する均一な灰色ポリアミド染色物である。
【００４６】
使用実施例Ｇ
１００部のクロムナメシされ且つ合成再ナメシされたシェーブモイスト（shave-moist）銀面皮を、３００部の水及び２部の製造実施例１の染料の浴中で５５℃にて３０分間染色する。４部の６０％亜硫酸化魚油乳濁液の添加後、このナメシ革を４５分間乳状加脂する。次いで、それを８．５％ギ酸で酸性化し、そして１０分間縮充する（浴中の最終ｐＨ３．５〜４．０）。次いで、このナメシ革をすすぎ、ドリップドライし、そして通常のように仕上げる。得られた結果は、均一な真赤色色相にて染色された且つ良好な堅牢度を有する革である。
【００４７】
使用実施例ＡからＧはまた、染料２から４３でもって同様な結果を伴って行われ得る。
【００４８】
使用実施例Ｈ
３部の製造実施例３の染料を、８２部の脱塩水及び１５部のジエチレングリコール中に６０℃にて溶解する。室温まで冷却すると、紙又はポリアミド及び羊毛生地上におけるインクジェット印刷のために非常に高度に適している赤色印刷インキがもたらされる。
【００４９】
使用実施例Ｈはまた、染料１又は２及び４から４３でもって同様な結果を伴って行われ得る。
【国際調査報告】
2007538129.tif 000021
2007538129.tif 000022